(57)【特許請求の範囲】
【請求項１】
複数種類の使用済み耐火物をそれぞれ破砕し、塊状物と残部に分級する粗分級工程と、
前記粗分級工程で分級した前記残部を、更に粗粒物と微粒物に分級する細分級工程と、
異なる種類の前記使用済み耐火物の前記粗粒物と前記微粒物を所定割合で混合し、該異なる種類の前記使用済み耐火物の該粗粒物と該微粒物を含むリサイクル耐火物原料を製造する原料製造工程とを有することを特徴とする使用済み耐火物のリサイクル方法。
【請求項２】
請求項１記載の使用済み耐火物のリサイクル方法において、前記複数種類の使用済み耐火物はれんがと不定形耐火物を含むことを特徴とする使用済み耐火物のリサイクル方法。
【請求項３】
請求項１又は２記載の使用済み耐火物のリサイクル方法において、前記粗分級工程で行う分級のしきい値Ａを、３ｍｍ以上１０ｍｍ以下の範囲内とし、前記細分級工程で行う分級のしきい値Ｂを、０．５ｍｍ以上３ｍｍ未満の範囲内とすることを特徴とする使用済み耐火物のリサイクル方法。
【請求項４】
請求項３記載の使用済み耐火物のリサイクル方法において、前記しきい値Ａと前記しきい値Ｂとの比（Ａ／Ｂ）を、２以上８以下にすることを特徴とする使用済み耐火物のリサイクル方法。
【請求項５】
請求項１〜４のいずれか１項に記載の使用済み耐火物のリサイクル方法において、前記原料製造工程で製造した前記リサイクル耐火物原料を、不定形耐火物の少なくとも一部に使用することを特徴とする使用済み耐火物のリサイクル方法。
【請求項６】
請求項５記載の使用済み耐火物のリサイクル方法において、少なくとも一部が前記リサイクル耐火物原料で構成される前記不定形耐火物を、溶湯に接触しない部位及びウェアー耐火物表面のいずれか一方又は双方に施工することを特徴とする使用済み耐火物のリサイクル方法。
【請求項７】
請求項１〜４のいずれか１項に記載の使用済み耐火物のリサイクル方法を用いて製造したことを特徴とするリサイクル耐火物原料。
【請求項８】
請求項５又は６記載の使用済み耐火物のリサイクル方法を用いて製造したことを特徴とする不定形耐火物。
【発明の詳細な説明】
【技術分野】
【０００１】
本発明は、例えば、製鉄所から発生した使用済み耐火物のリサイクル方法及びこれを用いて製造したリサイクル耐火物原料並びに不定形耐火物に関する。
【背景技術】
【０００２】
従来、例えば、製鉄所では、鍋、浸漬管、トピードカー、ランス、又はタンディッシュに、耐火物が使用されている。使用後の耐火物（以下、使用済み耐火物ともいう）は、廃棄、例えば、埋立処分されており、有効利用が図れず、しかも処分に費用がかかり経済的でない。そこで、以下のようなリサイクル方法が提案されている。
例えば、特許文献１には、アルミナ−シリカ質の使用済み耐火物の３ｍｍ以上４０ｍｍ以下の粒度範囲の塊状物及び粗粒物を、未使用耐火物原料と共に使用するリサイクル方法が開示されている。
また、特許文献２には、アルミナ質及びアルミナ−マグネシア質の使用済み耐火物を用いたリサイクル方法が開示されている。
【先行技術文献】
【特許文献】
【０００３】
【特許文献１】特開２０００−１４３３５５号公報
【特許文献２】特開平９−１６５２７０号公報
【発明の概要】
【発明が解決しようとする課題】
【０００４】
しかしながら、特許文献１に開示されたリサイクル方法は、アルミナ−シリカ質以外の成分で構成される使用済み耐火物に関しては適用できず、また３ｍｍ未満の粒度範囲、即ち微粒物は廃棄物として残る。このため、他の成分で構成される使用済み耐火物及び微粒物は、有効利用できず、しかも埋立処分する必要があり、更なるリサイクル量の拡大を図ることができないと共に不経済である。
また、特許文献２に開示されたリサイクル方法は、アルミナ質及びアルミナ−マグネシア質以外の使用済み耐火物に関しては適用できず、また使用済み耐火物の再利用のために行う粉砕により発生する５ｍｍ未満の使用済み耐火物を再利用しないため、この微粒物が廃棄物として残る。このため、上記した特許文献１の場合と同様、他の成分で構成される使用済み耐火物に利用できない物は、有効利用できず、しかも埋立処分する必要があり、更なるリサイクル量の拡大を図ることができないと共に不経済である。
なお、使用済み耐火物の種類毎にリサイクル方法を変えることも考えられるが、複数のリサイクル方法を使用するため、作業が複雑になり、作業性も良好でない。
【０００５】
本発明はかかる事情に鑑みてなされたもので、リサイクル耐火物原料をリサイクルに適した粒度分布に調整でき、従来よりも使用済み耐火物のリサイクル量の拡大を図ることが可能で、しかも廃棄処分量を抑制可能な使用済み耐火物のリサイクル方法及びこれを用いて製造したリサイクル耐火物原料並びに不定形耐火物を提供することを目的とする。
【課題を解決するための手段】
【０００６】
前記目的に沿う第１の発明に係る使用済み耐火物のリサイクル方法は、複数種類の使用済み耐火物をそれぞれ破砕し、塊状物と残部に分級する粗分級工程と、
前記粗分級工程で分級した前記残部を、更に粗粒物と微粒物に分級する細分級工程と、
異なる種類の前記使用済み耐火物の前記粗粒物と前記微粒物を所定割合で混合し、該異なる種類の前記使用済み耐火物の該粗粒物と該微粒物を含むリサイクル耐火物原料を製造する原料製造工程とを有する。
第１の発明に係る使用済み耐火物のリサイクル方法において、前記複数種類の使用済み耐火物はれんがと不定形耐火物を含むことが好ましい。
【０００７】
第１の発明に係る使用済み耐火物のリサイクル方法において、前記粗分級工程で行う分級のしきい値Ａを、３ｍｍ以上１０ｍｍ以下の範囲内とし、前記細分級工程で行う分級のしきい値Ｂを、０．５ｍｍ以上３ｍｍ未満の範囲内とすることが好ましい。
第１の発明に係る使用済み耐火物のリサイクル方法において、前記しきい値Ａと前記しきい値Ｂとの比（Ａ／Ｂ）を、２以上８以下にすることが好ましい。
第１の発明に係る使用済み耐火物のリサイクル方法において、前記原料製造工程で製造した前記リサイクル耐火物原料を、不定形耐火物の少なくとも一部に使用することが好ましい。
第１の発明に係る使用済み耐火物のリサイクル方法において、前記リサイクル耐火物原料には、更に、粒度７４μｍ以下のものを８５質量％以上含む未使用耐火物を、前記リサイクル耐火物原料の１０質量％以上４０質量％以下外掛けで添加することが好ましい。
【０００８】
第１の発明に係る使用済み耐火物のリサイクル方法において、前記原料製造工程で製造する前記リサイクル耐火物原料は、水分を添加した該リサイクル耐火物原料を容器に入れ、これを該リサイクル耐火物原料が載置台の上面に接触するように逆さまに配置して前記容器を取外した後、前記載置台に振動を付与する試験方法を使用し、前記リサイクル耐火物原料に含まれる水分量を１２質量％とし、かつ振動を付与する前の前記リサイクル耐火物原料の最大幅を１００ｍｍとした場合に、振動付与後に前記載置台上に広がった前記リサイクル耐火物原料の最大幅を１２０ｍｍ以上２５０ｍｍ以下の範囲内にすることが好ましい。
第１の発明に係る使用済み耐火物のリサイクル方法において、少なくとも一部が前記リサイクル耐火物原料で構成される前記不定形耐火物を、溶湯に接触しない部位及びウェアー耐火物表面のいずれか一方又は双方に施工することが好ましい。
【０００９】
前記目的に沿う第２の発明に係るリサイクル耐火物原料は、第１の発明に係る使用済み耐火物のリサイクル方法を用いて製造している。
前記目的に沿う第３の発明に係る不定形耐火物は、第１の発明に係る使用済み耐火物のリサイクル方法を用いて製造している。
【発明の効果】
【００１０】
請求項１〜６記載の使用済み耐火物のリサイクル方法、及び請求項７記載の使用済み耐火物のリサイクル方法を用いて製造したリサイクル耐火物原料、並びに請求項８記載の使用済み耐火物のリサイクル方法を用いて製造した不定形耐火物は、異なる種類の使用済み耐火物の粗粒物と微粒物を含むリサイクル耐火物原料を製造するので、例えば、従来のように、同種の使用済み耐火物の粗粒物と微粒物を混合する際に必然的に発生する粗粒物又は微粒物の余剰を抑制できる。これにより、従来よりもリサイクル量の拡大を図ることが可能になり、使用済み耐火物の廃棄処分量を抑制できる。
また、リサイクル耐火物原料は、粗粒物と微粒物を含むので、リサイクル原料として適した粒度分布に調整でき、例えば、流動性を向上できる。
そして、１つのリサイクル方法で、複数種類の使用済み耐火物に対応できるため、作業を単純にでき、作業性も良好である。
【００１１】
特に、請求項２記載の使用済み耐火物のリサイクル方法は、複数種類の使用済み耐火物が、れんがと不定形耐火物を含むので、れんがの破砕により多く発生する傾向にある粗粒物と、不定形耐火物の破砕により多く発生する傾向にある微粒物とを混合してリサイクル耐火物原料を製造できる。このような粗粒物と微粒物を混合してリサイクル耐火物原料を製造することで、使用済み耐火物の余剰抑制効果を更に大きくできる。
請求項３記載の使用済み耐火物のリサイクル方法は、粗分級工程で行う分級のしきい値Ａと、細分級工程で行う分級のしきい値Ｂとを、それぞれ所定範囲内に設定するので、粗粒物と微粒物の粒度を適切に設定できる。これにより、例えば、細分級の際の目詰まり防止による分級精度の向上を図ることができると共に、製造するリサイクル耐火物原料の流動性も向上できる。
請求項４記載の使用済み耐火物のリサイクル方法は、粗分級工程で行う分級のしきい値Ａと、細分級工程で行う分級のしきい値Ｂとの比を設定するので、粗粒物と微粒物の分級粒度を更に適切に設定でき、製造するリサイクル耐火物原料の流動性を更に向上できる。
【００１２】
請求項５記載の使用済み耐火物のリサイクル方法は、原料製造工程で製造したリサイクル耐火物原料の流動性が高められているので、充填率を向上可能であり、比較的高強度のリサイクル耐火物原料を得ることが可能になる。従って、このリサイクル耐火物原料を使用することで、強度を高めた不定形耐火物を得ることができる。
【００１３】
請求項６記載の使用済み耐火物のリサイクル方法は、製造するリサイクル耐火物原料の原料組成を規定していないため、化学的な侵食に対しては弱いが、充填率を高くすることは可能であり、その結果、機械的強度を高くできる。従って、このリサイクル耐火物原料で構成される不定形耐火物を、溶湯に接触しない部位、例えば、溶鋼又は溶融スラグに接触しない部位に適用することで、長寿命な使用が可能になる。
また、溶鋼流による摩耗又は熱衝撃により、ウェアー耐火物が損傷する部位においては、リサイクル耐火物原料で構成される不定形耐火物を、例えば、その表面の保護材及び補修材として使用することで、ウェアー耐火物の損傷を低減させる効果が得られ、そのための補修材を安価にできる。
【図面の簡単な説明】
【００１４】
【図１】本発明の一実施の形態に係る使用済み耐火物のリサイクル方法の説明図である。
【発明を実施するための形態】
【００１５】
続いて、添付した図面を参照しつつ、本発明を具体化した実施の形態につき説明し、本発明の理解に供する。
図１に示すように、本発明の一実施の形態に係る使用済み耐火物のリサイクル方法（以下、単にリサイクル方法ともいう）は、複数種類（本実施の形態ではＸ、Ｙの２種類）の使用済み耐火物をそれぞれ破砕し、塊状物と残部に分級する粗分級工程と、粗分級工程で分級した残部を、更に粗粒物と微粒物に分級する細分級工程と、異なる種類の使用済み耐火物の粗粒物と微粒物を所定割合で混合し、異なる種類の使用済み耐火物の粗粒物と微粒物を含むリサイクル耐火物原料（以下、単にリサイクル原料ともいう）を製造する原料製造工程とを有する。以下、図１を参照しながら詳しく説明する。
【００１６】
まず、使用済み耐火物Ｘ、Ｙを回収する回収工程を行う。
回収対象となる使用済み耐火物Ｘ、Ｙは、製鉄所から発生するものであり、例えば、鍋、浸漬管、トピードカー、ランス、及びタンディッシュのいずれか１又は２以上で使用されたものである。各使用済み耐火物Ｘ、Ｙの回収に際しては、例えば、各使用済み耐火物Ｘ、Ｙの発生場所に応じて、その化学成分が異なるため、それぞれ個別に回収している。なお、本実施の形態では、各使用済み耐火物の成分系が異なれば、異なる種類の使用済み耐火物と定義する。
ここで、使用済み耐火物Ｘ、Ｙは、破砕により粗粒を多く発生する傾向にあるれんがと、破砕により微粒を多く発生する傾向にある不定形耐火物であることが好ましいが、れんが同士、又は不定形耐火物同士であってもよい。これは、れんが破砕後の粒度分布と不定形耐火物破砕後の粒度分布の相対比較により得られた知見である。
【００１７】
この回収した使用済み耐火物Ｘ、Ｙには、例えば、地金又はスラグのような異物が付着（以下、単に付着異物ともいう）したり、また内部に入り込んでいる（以下、単に差込異物ともいう）。
次に、回収した使用済み耐火物Ｘ、Ｙを粗破砕し、付着異物を除去する異物除去工程を、それぞれ個別に行う。
ここでは、回収した使用済み耐火物Ｘ、Ｙを、例えば、ブレーカを使用して、後工程で使用する破砕機に投入可能な大きさにそれぞれ粗破砕する。この粗破砕により、使用済み耐火物Ｘ、Ｙから分離した異物、主として付着異物を、例えば、手選別及び磁力選別機のいずれか一方又は双方を使用し、分別して除去する。
【００１８】
続いて、付着異物が除去された使用済み耐火物Ｘ、Ｙを更に細破砕（粉砕）し、差込異物を除去した後、この破砕された使用済み耐火物（破砕物）Ｘ、Ｙを分級する粗分級工程を、それぞれ個別に行う。
ここでは、まず、異物除去工程で、付着異物が除去された使用済み耐火物Ｘ、Ｙを連続的に破砕機へそれぞれ供給し、目的粒度に応じた破砕を行うと共に、破砕により分離した異物、主として差込異物を、例えば、磁力選別機を使用して除去する。
このように、異物が除去され破砕された使用済み耐火物Ｘ、Ｙを、例えば篩選別機を使用して、塊状物Ｘａ、Ｙａと残部Ｘｒ、Ｙｒにそれぞれ粗分級する。なお、粗分級工程で行う分級のしきい値Ａは、３ｍｍ以上１０ｍｍ以下の範囲内とすることが好ましい。
【００１９】
ここで、粗分級のしきい値Ａが１０ｍｍを超える場合、リサイクル原料を使用して製造可能なれんが厚さ又は不定形耐火物の施工厚さが厚くなり過ぎ、例えば、一般的な形状のれんがの原料として使用できない。特に、このような大きさのリサイクル原料を不定形耐火物として施工する場合には、例えば、充填対象であるコーナー部に未充填部が生じたり、施工するリサイクル原料とその施工面との継目部から、施工したリサイクル原料が剥離し易くなるという問題が発生する。更に、１０ｍｍを超える粒径の塊状物は、例えば本出願人らが出願した特開２００２−３２１９６８号公報、及び前記特許文献１のようなリサイクル技術もあり、使用用途が十分ある。
一方、粗分級のしきい値Ａが３ｍｍ未満の場合、リサイクル原料中の粒径が小さな粒子量が相対的に増え過ぎ、タップフロー値（ＴＦ値ともいう）が悪化する（流動性が悪過ぎる）。また、残部中に含まれる粗粒物の配合量を減少させると、リサイクル原料の骨材粒子（例えば、１ｍｍ以上）の減少を招き、タップフロー値の改善はできない。
【００２０】
以上のことから、粗分級のしきい値Ａを、３ｍｍ以上１０ｍｍ以下の範囲内に設定したが、好ましくは上限値を８ｍｍとし、下限値を４ｍｍとする。
上記したタップフロー値とは、リサイクル原料の粒子の充填性を評価する手法として、ＪＩＳ  Ｒ２５２１−１９９５に記載されたフロー試験方法を使用して得られる値である。なお、本実施の形態では、１２質量％の水分を添加したリサイクル原料を容器に入れ、これをリサイクル原料が載置台の上面に接触するように逆さまに配置して容器を取外した後、この載置台に振動を付与することにより行っており、載置台上に広がったリサイクル原料の最大幅をタップフロー値として求めている。ここで使用した容器は、載置台上に逆さまに配置した際に円錐台となっており、その載置台と接触した部分（リサイクル原料を入れるときは上端部分）の内径が１００ｍｍ（誤差：±０．５ｍｍ）、上端（リサイクル原料を入れるときは底）の内径が７０ｍｍ（誤差：±０．５ｍｍ）、高さが６０ｍｍ（誤差：±０．５ｍｍ）である。
【００２１】
次に、粗分級工程で分級した残部Ｘｒ、Ｙｒを、篩選別機を使用して、更に粗粒物Ｘｂ、Ｙｂと微粒物Ｘｃ、Ｙｃとに分級する細分級工程を、それぞれ個別に行う。なお、細分級工程で行う分級のしきい値Ｂは、０．５ｍｍ以上３ｍｍ未満の範囲内とすることが好ましい。
ここで、細分級のしきい値Ｂが３ｍｍ以上の場合、分級後の微粒物中に混入する骨材粒子（例えば、粒径が１ｍｍ以上のもの）量が増え過ぎ、リサイクル原料に流動性を付与する粒径１ｍｍ以下の粒子の粗粒物に対する量比が制御しにくくなる。
一方、細分級のしきい値Ｂが０．５ｍｍ未満の場合、例えば、篩目を使用する際には篩目の目詰まりにより、またバーを使用して分級する際にはバーへの粉付着により目詰まりが生じて、分級精度が悪化する。
以上のことから、細分級のしきい値Ｂを、０．５ｍｍ以上３ｍｍ未満の範囲内に設定したが、好ましくは上限値を２ｍｍとし、下限値を０．７ｍｍとする。
【００２２】
なお、上記した粗分級のしきい値Ａと細分級のしきい値Ｂとの比（Ａ／Ｂ）は、２以上８以下にすることが好ましい。
ここで、しきい値Ａとしきい値Ｂとの比（Ａ／Ｂ）が２未満の場合、制御しようとする粒度範囲の幅、即ちしきい値Ａとしきい値Ｂとの間（以下、Ａ−Ｂ間という）の幅が狭くなり過ぎ、粗粒部（Ａ−Ｂ間の粒度）と微粒部（しきい値Ｂの粒度未満）に偏りが生じる。ここで、粒度範囲が微粒部側に偏る場合は、タップフロー値が低くなり、また、粗粒部側に偏る場合は、タップフロー値が過度に増大し、リサイクル原料と水分との分離が発生するため、流動性の面から最適な粗粒物と微粒物の比率を確保できない。
一方、しきい値Ａとしきい値Ｂとの比（Ａ／Ｂ）が８を超える場合、制御しようとするＡ−Ｂ間の幅が広くなり過ぎ、粗粒部と微粉部のそれぞれに粒度のピークが発生し、流動性の面から最適な粗粒物と微粒物との比率を確保できず、流動性が悪化してタップフロー値の低下又は粒度分布の不均一が発生してしまう。
【００２３】
以上のことから、粗分級のしきい値Ａと細分級のしきい値Ｂとの比（Ａ／Ｂ）を、２以上８以下の範囲内に設定したが、好ましくは上限値を７とし、下限値を３とする。
なお、上記した粗分級及び細分級に際しては、使用済み耐火物に含まれる水分により、粗粒物への微粒物の付着が生じ、分級後の粒度分布が不安定になる。そこで、これを防止するため、使用済み耐火物に含まれる水分量を、５質量％以下、望ましくは２質量％以下にするとよい。この方法としては、例えば、回収工程での使用済み耐火物を屋内に保管したり、また粗分級工程又は細分級工程の直前の使用済み耐火物を乾燥装置で乾燥する手段が挙げられる。
【００２４】
続いて、細分級工程で分級した異なる種類の使用済み耐火物Ｘ、Ｙの粗粒物Ｘｂ、Ｙｂと微粒物Ｘｃ、Ｙｃを所定割合で混合し、異なる種類の使用済み耐火物Ｘ、Ｙの粗粒物Ｘｂと微粒物Ｙｃ、又は粗粒物Ｙｂと微粒物Ｘｃを含むリサイクル原料を製造する原料製造工程を行う。なお、リサイクル原料を構成する粗粒物と微粒物の組み合わせは、これに限定されるものではなく、例えば、粗粒物Ｘｂ、Ｙｂ及び微粒物Ｘｃ、Ｙｃのいずれか２以上の組み合わせから、同じ種類の使用済み耐火物から得られる粗粒物Ｘｂと微粒物Ｘｃの組み合わせと、粗粒物Ｙｂと微粒物Ｙｃの組み合わせを除いたものでもよい。
また、リサイクル原料の製造に際しては、粗分級により得られた塊状物Ｘａ、Ｙａをリサイクルの主とした対象にしていない。この塊状物Ｘａ、Ｙａは、粒径が最も大きく、例えば、前記特許文献１、２のようなリサイクル方法が存在するためであるが、リサイクル原料の一部に入れてもよい。なお、本願発明者らの知見では、リサイクル原料の５質量％程度までは、塊状物を入れることが可能と考えている。
なお、図１中の斜線領域は、従来行っている同種の使用済み耐火物のリサイクルを意味する。従って、この斜線領域から外れたものが余剰物となっている。
【００２５】
粗粒物Ｘｂ、Ｙｂと微粒物Ｘｃ、Ｙｃの混合に際しては、リサイクル原料を用いた施工体の機械的強度の確保又は不定形耐火物の施工性確保が重要になる。これらを実現するためには、リサイクル原料の粒子の充填性が重要であり、微粒が多過ぎると、施工に必要な添加水分が増大し、リサイクル原料の充填性が低下し、施工体の機械的強度の低下又は実機使用時の耐摩耗性が低下することになる。更に、微粒物による材料搬送時の滑り性が低下するため、材料圧送時には、材料の搬送に使用するホースの詰まりが顕著になる。
そこで、発明者等は、リサイクル耐火原料粒子の充填性を評価する手法として、前記したＪＩＳ  Ｒ２５２１−１９９５記載のフロー試験方法に注目した。
【００２６】
この方法は、本来、粒度分布が決まっている耐火原料に添加する水分量の最適量を決定するための試験方法であるが、本発明者等は、添加する水分量を一定値（本願では１２質量％）として、タップフロー値の大小を比較することにより、粒子の充填性が概ね評価できることを新たに見出した。即ち、微粒物が多過ぎると必要な添加水分量が増加し、タップフロー値が低下すると共に、施工体の充填性が低下する。逆に、粗粒物が多過ぎると粒子と添加水との分離が発生し、タップフロー値が過大になり、施工体の充填性は低下する。
なお、本願発明は、通常廃棄されていた使用済み耐火物を用いて安価なリサイクル原料を製造し、これを極めて高い耐用性を要求されない部位へ施工することを意図するものであるため、タップフロー値によるリサイクル原料の充填性評価により、実用に耐え得る評価が可能であると考えられる。
【００２７】
ここで、粗粒物Ｘｂ、Ｙｂと微粒物Ｘｃ、Ｙｃを所定割合で混合するに際しては、使用する使用済み耐火物の種類によって、その性状が異なるため、粗粒物Ｘｂと微粒物Ｙｃを、１：９〜９：１まで粗粒物Ｘｂを１ずつ増加させた９種の配合の組み合わせ、更には、３．５：６．５〜６．５：３．５まで粗粒物Ｘｂを１ずつ増加させた４種類の配合の組み合わせを、予め試験的に作製し、そのタップフロー値を評価することで決定する。
この評価に際しては、振動を付与する前のリサイクル原料の幅（径）を１００ｍｍ（容器の内径に相当）とし、その後の振動の付与によるリサイクル原料の広がり幅（径）が、１２０ｍｍ以上２５０ｍｍ以下の範囲内を合格とした。ここで、広がり不足は耐火物施工性が悪いこと（即ち、流動性悪過ぎ）を意味し、広がり過多は、混合している耐火物粒子が再度分離して耐火物耐食性が悪化することを意味する。
従って、タップフロー値の上限値を２００ｍｍ、更には１８０ｍｍとし、下限値を１３０ｍｍ、更には１４０ｍｍとすることが好ましい。
以上のことから、粗粒物Ｘｂ：微粒物Ｙｃを、例えば、１：９〜９：１の範囲で配合、好ましくは２：８〜８：２、更に好ましくは３：７〜７：３の範囲で配合するとよい。なお、粗粒物Ｙｂ：微粒物Ｘｃについても同様である。
【００２８】
なお、上記した評価は、リサイクル原料に、更に、粒度７４μｍ以下のものを８５質量％以上含む未使用耐火物を、リサイクル原料の１０質量％以上４０質量％以下外掛けで添加した後に行うことが好ましい。このような構成の未使用耐火物を添加することで、耐火物として施工直後の未乾燥状態での施工体の形状凍結性を向上させ、また耐火物としての施工時の焼結性を向上させることができ、リサイクル原料を用いた不定形耐火物の耐火物粒子の充填性や流動性の改善もできる。
この未使用耐火物は、リサイクル原料の充填性や流動性を主として向上させるために、粒度分布を調整する役割を備えた粒度調整微粉（例えば、精製したアルミナパウダー）と、リサイクル原料の形状凍結性又は焼結性を向上させるバインダーの役割を果たす結合材（例えば、セメント）の両者から構成されており、その粒度７４μｍは規格値である。また、この粒度７４μｍを８５質量％以上含んでいなければ、その機能を発揮しない。
【００２９】
ここで、粒度調整微粉の一部又は全部を、フライアッシュにしてもよい。このように、フライアッシュを使用することで、リサイクル原料の製造コストを低減できると共に、従来廃棄されていたフライアッシュをリサイクルでき環境上好ましい。
このフライアッシュとは、石炭ボイラーの燃焼排ガス中に存在する微細な石炭灰であり、平均粒度が２０μｍ以上３０μｍ以下程度の球状を呈しており、７４μｍの篩目の通過重量％が、７０質量％以上１００質量％以下のものである。このように、フライアッシュの粒度は、本願発明で使用する未使用耐火物の粒度と略同等である。
また、フライアッシュの成分は、残炭分を除いたものを例示すると、例えば、ＳｉＯ２：４５質量％以上７４質量％以下、Ａｌ２Ｏ３：１６質量％以上３８質量％以下、ＣａＯ：０．１質量％以上１４質量％以下、ＭｇＯ：０．１質量％以上３質量％以下、及びＦｅ２Ｏ３：０．６質量％以上２３質量％である。
このように、フライアッシュは、鉄分を多く含むものもあるが、耐火物において鉄分は有害物である。このため、本願発明者らは、未使用耐火物中に含まれる鉄分を、金属鉄換算で２質量％以下にする必要があると考えており、粒度調整微粉の一部又は全部にフライアッシュを使用する場合、未使用耐火物の鉄分濃度が金属鉄換算で２質量％以下となる範囲で、フライアッシュを使用する必要があると考えている。なお、フライアッシュ中に含まれるＦｅ２Ｏ３量が少ない場合、粒度調整微粉の全部をフライアッシュにしてもよい。
また、前記した細破砕（粉砕）において、使用済み耐火物を７４μｍ以下まで破砕しなかったが、これは特殊な破砕機等が必要であること、また生産性が低いことより、コスト上昇を招くためである。
【００３０】
ここで、未使用耐火物の添加量が、リサイクル原料の１０質量％未満の場合、不定形耐火物全体の粒度構成において、微粉部が不足することになり、流動性及び充填性の低下を招き、製造する施工体の強度又は耐食性の低下を招く。従って、この場合は、施工体の強度向上のため、リサイクル原料中に外掛けで未使用耐火物を１０質量％以上４０質量％以下添加するとよい。
【００３１】
一方、未使用耐火物の外掛け添加量が、リサイクル原料の４０質量％を超える場合、比表面積が大きく焼結が進行し易い未使用耐火物の添加量が過剰になり、例えば、施工体の使用中の受熱時に過焼結が進行し易くなるため、焼結亀裂が発生し易くなり、施工体の寿命低下を招く恐れがあり、更にはリサイクルできる量が少なくなる問題もある。
以上のことから、未使用耐火物の外掛け添加量を、リサイクル原料の１０質量％以上４０質量％以下としたが、好ましくは上限値を３０質量％とし、下限値を１０質量％とする。
なお、未使用耐火物は、粒度７４μｍ以下のものを８５質量％以上含んでいれば、例えば、粒度７４μｍ以下のものが１００質量％であってもよく、また比較的比表面積が大きい１ｍｍ以上の未使用耐火物が含まれていてもよい。
【００３２】
上記したように、未使用耐火物は、リサイクル原料が所定の粒度分布となるように、前記した所定粒度のものを所定量添加することが望ましいが、その粒度以外に未使用耐火物を構成する物質種によっては、リサイクル原料を用いた不定形耐火物の機能を向上させることができる。そこで、その内容について以下説明する。
前記したように、未使用耐火物は、粒度分布を調整する役割を備えた粒度調整微粉と、バインダーの役割を果たす結合材を含んでいる。
バインダー（結合材）は、例えばセメントであり、含有するＣａＯとＡｌ２Ｏ３の水和凝集により、固化する効果を有するものである。本願発明では、粒度７４μｍ以下のものを８５質量％以上含む未使用耐火物を使用するため、バインダーは流動性や形状凍結性を担保する機能も備えているが、水和凝集による固化効果を主として期待するものであり、過剰に含むとリサイクル原料への未使用耐火物添加量によっては、過焼結を招く可能性がある。また、後述するように、粒度調整微粉は、使用中の加熱によって焼結性向上機能を備えることから、未使用耐火物の全部をバインダーで構成することは好ましくない。
粒度調整微粉は、例えば精製したアルミナパウダーであり、使用済み耐火物の粒子間隙間を充填する機能を有しており、流動性や形状凍結性を担保する。また、隙間を充填することで、リサイクル原料を不定形耐火物として使用する際に、耐火物粒子間の拡散接合を促進するため、使用中の加熱により焼結性向上の効果もある。
以上のことから、リサイクル原料に添加されるバインダーの外掛け添加量を、１質量％以上とし、上限をリサイクル原料に添加される未使用耐火物量の５０質量％（即ち、添加される未使用耐火物量が１０質量％の場合は５質量％以下、また４０質量％の場合は２０質量％以下）とすることが適切である。また、リサイクル原料に添加される粒度調整微粉の外掛け添加量は、バインダーの添加量に応じて５質量％以上３９質量％以下とすることが望ましい。
【００３３】
粗粒物と微粒物の混合に際しては、従来のように、例えば、粗粒物Ｘｂと微粒物Ｘｃ、又は粗粒物Ｙｂと微粒物Ｙｃのように、同種の使用済み耐火物から得られる粗粒物と微粒物を組み合わせても、リサイクル原料に好適である。しかし、同種の使用済み耐火物から得られる粗粒物と微粒物を混合し続けると、粗粒物と微粒物のいずれかの余剰が必然的に発生する。なお、余剰が出ない粒度分布を実現する破砕は、現段階では不可能である。
従って、本実施の形態のように、リサイクル原料が含む粗粒物と微粒物を、粗粒物Ｘｂと微粒物Ｙｃ、又は粗粒物Ｙｂと微粒物Ｘｃのように、その耐火物種を異ならせることで、従来よりも余剰の発生を抑制できる。
【００３４】
例えば、使用済み耐火物Ｘ、Ｙについて、使用済み耐火物Ｘから得られる粗粒物Ｘｂと微粒物Ｘｃを、所定の量比で混合してリサイクルを実施した場合、粗粒物Ｘｂ又は微粒物Ｘｃに余剰が発生する。ここで、粗粒物Ｘｂは全てリサイクルされて無くなり、微粒物Ｘｃの余剰が発生したとすると、この微粒物Ｘｃと使用済み耐火物Ｙから得られる粗粒物Ｙｂとを混合することで、粗粒物Ｙｂが無くなるまで微粒物Ｘｃのリサイクルを継続できる。
これにより、使用済み耐火物Ｘは、リサイクルにより全量消費されるため、保管のためのヤードを、別の使用済み耐火物の保管に使用できる。
以上のことから、本発明の使用済み耐火物のリサイクル方法を使用することで、リサイクル耐火物原料をリサイクルに適した粒度分布に調整でき、従来よりも使用済み耐火物のリサイクル量の拡大を図ることが可能で、廃棄処分量を抑制できる。
【００３５】
なお、原料製造工程で製造したリサイクル原料は、例えば、製鉄所で使用する不定形耐火物の少なくとも一部に使用できる。製造したリサイクル原料は、その流動性を高めて充填することが可能であるため、比較的高強度の耐火物を得ることが可能になる。従って、不定形耐火物の原料にリサイクル原料を使用することができる。
また、少なくとも一部がリサイクル原料で構成される不定形耐火物を、溶湯に接触しない部位及びウェアー耐火物表面のいずれか一方又は双方に施工してもよい。ここで、溶湯に接触しない部位とは、例えば、鍋、浸漬管、又はタンディッシュの溶鋼又は溶融スラグに接触しない部位である。また、ウェアー耐火物とは、窯炉の炉壁で高温の雰囲気又は溶融物に直接接する（稼働面になる）耐火物のことであり、炉の修繕毎に更新される場合が多いものである。従って、ウェアー耐火物表面とは、例えば、溶鋼流により摩耗したり、また熱衝撃を受ける部分である。なお、ウェアー耐火物表面は、施工直後のウェアー耐火物の表面、又は使用後であって表面が侵食された後のウェアー耐火物の表面であってもよい。
【実施例】
【００３６】
次に、本発明の作用効果を確認するために行った実施例について説明する。なお、通常は、前記したように、異なる種類の使用済み耐火物Ｘ、Ｙを使用し、その各破砕物にそれぞれ粗分級と細分級を施し、得られた塊状物、粗粒物、及び微粒物を使用した従来のリサイクルを行った後、残った異なる種類の使用済み耐火物Ｘ、Ｙの粗粒物と微粒物を組み合わせてリサイクル原料を製造する（図１参照）。しかし、ここでは、実施例を簡略化するため、従来のリサイクルは考慮せず、異なる種類の使用済み耐火物Ｘ、Ｙから得られた全ての粗粒物と微粒物を対象として、本願発明のリサイクル原料を製造した結果について検討する。
まず、異なる種類の使用済み耐火物Ｘ、Ｙを使用し、その破砕物を粗分級及び細分級した効果について検討した結果を、表１に示す。
【００３７】
【表１】
0005409550.tif 000002
【００３８】
表１に示す実施例１及び比較例２〜４は、使用済み耐火物Ｘとして、アルミナ−シリカ質のれんがであるシャモットを使用し、また、使用済み耐火物Ｙとして、不定形耐火物である低級アルミナ（低級アルミナ材ともいう）を使用している。なお、比較例０は、低級アルミナのみを使用し、比較例１は、シャモットのみを使用している。
この低級アルミナとは、例えば、同一鍋のウェアー耐火物とパーマ耐火物（耐火物種が異なる）において、両者を分別して回収し難い場合に、両者を混合して回収せざるを得ないもののうち、アルミナを含むものを複数種類集積したものであり、不定形耐火物が主体となる場合が多い。なお、本実施例では、アルミナ：１５〜４０質量％、シリカ：５５〜８０質量％、カーボン：１〜５質量％、及びその他にアルカリ金属酸化物（Ｎａ２Ｏ、Ｋ２Ｏ）を含んでいる。
また、実施例１及び比較例０、１は、粗分級及び細分級を行っているが、比較例２〜４は、粗分級を行っておらず、細分級の篩上を粗粒物とみなして、細分級の篩下である微粒物と表１に示した量比で混合している。
なお、実施例１及び比較例０〜４には、７４μｍ以下の粒度のものを９８質量％含む未使用耐火物が、リサイクル原料に対して外掛けで２５質量％添加されている。
【００３９】
表１から明らかなように、実施例１に示す使用済み耐火物Ｘの粗粒物と、使用済み耐火物Ｙの微粒物を混合したリサイクル原料を製造した際に生じる余剰の微粒物量を１とした場合、比較例０〜４のいずれについても、その余剰量が多いことが分かる（最低でも比較例３の３．６倍）。なお、比較例０、１については、余剰の合計量を示している。
また、実施例１については、ＴＦ値も前記した最適範囲内に入っており、製造したリサイクル原料の流動性についても良好であることを確認できた。一方、比較例２〜４については、粗分級（しきい値５ｍｍ）を実施していないため、１０ｍｍ以上の使用済み耐火物がリサイクル原料に混入し、粗粒物と微粒物の配合量比を変更しても、良好なＴＦ値が得られなかった。
次に、異なる種類の使用済み耐火物Ｘ、Ｙとして、れんがと不定形耐火物を使用した場合（実施例１）、及び共に不定形耐火物（実施例２）を使用した場合の結果を、表２に示す。
【００４０】
【表２】
0005409550.tif 000003
【００４１】
表２に示す実施例２は、使用済み耐火物Ｘとして、不定形耐火物であるアルミナ−シリカ質の耐火材料を使用し、また、使用済み耐火物Ｙとして、不定形耐火物である低級アルミナを使用している。なお、実施例２には、前記した組成の未使用耐火物が、リサイクル原料に対して外掛けで２５質量％添加されている。
表２から明らかなように、実施例２の余剰の使用済み耐火物量は、実施例１と比較して多くはなっているが（１．２倍）、表１の比較例０〜４と比較して、大幅に低減できることを確認できた。なお、使用済み耐火物量の増加は、使用済み耐火物Ｘに、れんがと比較して微粒物が多く発生する傾向にある不定形耐火物を使用したことに起因する。
また、実施例２についても、ＴＦ値は前記した最適範囲内に入っており、製造したリサイクル原料の流動性についても良好であることを確認できた。
続いて、粗分級と細分級のしきい値Ａ、Ｂ、及びその比（Ａ／Ｂ）を変化させた結果を、表３に示す。
【００４２】
【表３】
0005409550.tif 000004
【００４３】
表３に示す実施例８は、粗分級のしきい値Ａが、前記した最適範囲の下限を下回った（２ｍｍ）結果であり、また実施例７は、細分級のしきい値Ｂが、最適範囲の上限を上回った（４ｍｍ）結果である。更に、実施例５〜７は、しきい値Ａ、Ｂの比が、前記した最適範囲外となった結果である。なお、実施例３〜８には、前記した組成の未使用耐火物が、リサイクル原料に対して外掛けで２５質量％添加されている。
表３に示す実施例３〜８の余剰の使用済み耐火物量は、０．３以上３．１以下の範囲内にあり、表１の比較例と比較して、大幅に低減できることを確認できた。
一方、ＴＦ値については、実施例５〜８のように、粗分級のしきい値Ａ、細分級のしきい値Ｂ、及びしきい値Ａ、Ｂの比のいずれかが、前記した最適範囲から外れることで、実施例１、３、４より低下する傾向が見られたが、使用に際しては問題ない範囲であった。
次に、未使用耐火物の添加量、又はこれに含まれる７４μｍ以下の粒度を変化させた結果を、表４に示す。
【００４４】
【表４】
0005409550.tif 000005
【００４５】
表４に示す実施例１２は、未使用耐火物の添加量が前記した最適範囲外となっており、また、実施例１０は、未使用耐火物に含まれる７４μｍ以下の粒度のものが前記した最適範囲外となっている。
表４に示す実施例９〜１２の余剰の使用済み耐火物量は、１．０以上２．９以下の範囲内にあり、表１の比較例と比較して、大幅に低減できることを確認できた。
この実施例１、９、１０、１１、１２の耐火原料を使用して、流し込み施工を行った場合、及び吹き付け施工を行った場合の結果について、表５に示す。
【００４６】
【表５】
0005409550.tif 000006
【００４７】
なお、表５の流し込み施工については、使用後の状況を、問題なく使用可能（◎）、一部損傷が発生したが使用上問題ない（○）、損傷が発生したが使用可能（△）、損傷が大きく使用不可（×）の４段階で評価した。また、吹き付け施工については、ノズル詰まりを施工の可否で評価（施工可能：○、施工しにくかったが問題ない程度：△、施工不可能：×）し、また付着性を施工面からの垂れ発生の有無で評価（垂れの発生無し：○、垂れが発生したが問題ない程度：△）し、その総合評価を、問題なく使用可能（◎）、施工は可能なものの施工体に若干の問題あり（○）、施工及び施工体に問題有り（△）、施工不可（×）の４段階で評価した。
【００４８】
ここで、流し込み施工方法を、未使用耐火物の添加量及びこれに含まれる７４μｍ以下の粒度が、前記した最適範囲となっている実施例１について説明する。
異なる種類の使用済み耐火物Ｘ、Ｙとして、アルミナ−シリカ質のれんがと低級アルミナ不定形耐火物を使用した。これを前記したリサイクルプロセスに従って、５ｍｍと１ｍｍの２種の篩目を使用し、５ｍｍ以下１ｍｍ超の粒度のアルミナ−シリカ質のれんがを原料とする粗粒物４０質量％と、１ｍｍ以下の粒度の低級アルミナ不定形耐火物を原料とする微粒物６０質量％を混合したリサイクル原料を製造した。なお、このリサイクル原料には、更に、未使用の不定形耐火物が外掛けで２５質量％添加されており、この耐火材に、流動性発現に必要な水分１２．５質量％を加え、ボルテックス型ミキサーで混練し、溶銑予備処理炉のカバーへの流し込み施工を行った。
その結果、実施例１の耐火材は、流動性及び充填性に問題なく、施工が可能であった。また、このカバーを実機使用した結果、その耐用性は良好であり、従来使用されている耐火物と同等の寿命を確保できることを確認できた。
なお、この流し込み施工については、未使用耐火物の添加量を、前記した最適範囲の下限値とした実施例１１、及び未使用耐火物に含まれる７４μｍ以下の粒度を、前記した最適範囲の下限値とした実施例９が、実施例１よりも僅かに悪い結果となったが、問題無い程度のものであった。
【００４９】
次に、吹き付け施工方法を、未使用耐火物の添加量及びこれに含まれる７４μｍ以下の粒度が、前記した最適範囲となっている実施例１について説明する。
前記した構成のリサイクル原料に、更に、未使用の不定形耐火物を外掛けで２５質量％添加した耐火材を、ボルテックス型ミキサーを用いて乾粉状態で混和した後、エアー圧０．３〜０．５ＭＰａでホース圧送した。そして、吹き付けノズルの先端で、耐火材に対して外掛けで２０〜３０質量％の水を添加し、３００〜５００℃の施工面温度を持つＴＰＣ受銑口への吹き付け施工を行った。
その結果、例えば、ノズル詰まり、付着性、及びリバウンドに問題なく施工が可能であり、受銑口の耐火物修理間の損耗速度を、従来よりも１０％低減できた。
この吹き付け施工については、実施例９及び実施例１２が、実施例１よりも僅かに悪い結果となったが、問題無い程度のものであった。
なお、実施例１０については、流し込み施工及び吹き付け施工のいずれについても良好な結果が得られていないが、前記したように、余剰の使用済み耐火物量は従来よりも低減できており、用途を選択することで十分に使用できるものである。
【００５０】
以上、本発明を、実施の形態を参照して説明してきたが、本発明は何ら上記した実施の形態に記載の構成に限定されるものではなく、特許請求の範囲に記載されている事項の範囲内で考えられるその他の実施の形態や変形例も含むものである。例えば、前記したそれぞれの実施の形態や変形例の一部又は全部を組合せて本発明の使用済み耐火物のリサイクル方法及びこれを用いて製造したリサイクル耐火物原料並びに不定形耐火物を構成する場合も本発明の権利範囲に含まれる。
また、前記実施の形態においては、２種類の使用済み耐火物を使用した場合について説明したが、３種類以上でも勿論よい。例えば、３種類の使用済み耐火物Ｘ、Ｙ、Ｚを使用する場合、その組み合わせに際しては、異なる種類の使用済み耐火物の粗粒物と微粒物を含めばよいため、例えば、粗粒物Ｘｂ、微粒物Ｙｃ、及び微粒物Ｚｃを配合できる。
【００５１】
そして、前記実施の形態においては、粗分級と細分級の２回の分級を行った場合について説明したが、求められるリサイクル原料の品質に応じて、３回以上の分級を行うことも勿論可能である。例えば、３回の分級を行う場合は、粗分級と細分級の間に、補助分級を行うことで、粗粒物と微粒物の中間的な粒度のものを、分級により取り出すことができる。リサイクル原料の製造に際して、中間的な粒度の分級物の耐火物の種類は、粗粒物又は微粒物の耐火物の種類と同じでもよく、また異なっていてもよい。
更に、前記実施の形態においては、種類の異なる使用済み耐火物の粗分級と細分級を、その化学成分を考慮することなく、所定割合で混合した場合について説明したが、例えば、リサイクル原料の使用用途、又は破砕物の残量に応じて、化学成分を考慮して混合することも可能である。
【図１】
0005409550.tif 000007